(57)【要約】【課題】中〜高濃度シアン廃液を低コストかつ簡単に処理することができ、かつ、廃液に残存する貴金属、希土類元素、その他の金属類等の所謂有価金属を、炉を腐食させることなく十分に回収可能な有価金属回収方法を提供する。【解決手段】シアン化合物、無機炭酸塩および有価金属を含有する廃液１００の濃縮物１０１を４００〜６５０℃で焼成し、シアンをシアンガス１０３として前記廃液１００の濃縮物から分離した後に焼成残渣１０２から有価金属を回収する有価金属回収方法。【選択図】図１
2014214333.tif 000002
【特許請求の範囲】
【請求項１】
シアン化合物、無機炭酸塩および有価金属を含有する廃液の濃縮物を４００〜６５０℃で焼成し、シアンをシアンガスとして前記廃液の濃縮物から分離した後に焼成残渣から有価金属を回収する工程を含む有価金属回収方法。
【請求項２】
有価金属を液相回収する工程を含む請求項１に記載の有価金属回収方法。
【請求項３】
前記無機炭酸塩は炭酸アルカリ金属塩および／または炭酸アルカリ土類金属塩である請求項１または２に記載の有価金属回収方法。
【請求項４】
前記シアン化合物の濃度および無機炭酸塩の炭酸イオン換算濃度が、前記廃液の濃縮物中で夫々２〜２００ｇ／ｋｇ、２０ｇ／ｋｇ以上であって１０００ｇ／ｋｇ未満である請求項１〜３のいずれか１項に記載の有価金属回収方法。
【発明の詳細な説明】
【技術分野】
【０００１】
本発明は、有価金属回収方法に関する。
【背景技術】
【０００２】
貴金属、希土類元素、その他の金属類等の所謂有価金属は、工業的に非常に有用な材料が多く、幅広い分野で利用されている。例えば、金を用いた電解めっき法や無電解めっき法が広く知られており、そのめっき液としては、金供給源として液中での安定性に優れるシアン系金めっき液が従来から用いられている。
【０００３】
しかし、シアン化合物は強い毒性を有するとともに、前記のようなめっき液はシアン化合物の濃度が一般的に中〜高濃度であることから、めっき後の廃液の処理には万全を期す必要がある。一方で、高価な材料である有価金属は、めっき後の廃液から可能な限り回収して再利用することが求められる。
【０００４】
従来、中〜高濃度でシアン化合物を含有する廃液（中〜高濃度シアン廃液）の処理方法としては、例えば、炉内噴霧法が知られている。ここで中濃度とは、廃液中のシアン化合物の濃度が例えば１００ｍｇ／Ｌ以上１０００ｍｇ／Ｌ未満であることを意味する。また、高濃度とは、廃液中のシアン化合物の濃度が例えば１０００ｍｇ／Ｌ以上であることを意味する。
【０００５】
炉内噴霧方法は、１０００℃を超える高温の炉内に該廃液を噴霧し、シアン化合物を分解する方法である。しかしこの方法は、高コストであること、熱溶融性塩である無機炭酸塩、例えば炭酸アルカリ金属塩や炭酸アルカリ土類金属塩が溶融し炉内に付着し炉を破損させること、有価金属を回収できない、等の問題点がある。
【０００６】
なお、低濃度でシアン化合物を含有する廃液（低濃度シアン廃液）を処理する方法も知られている。ここで低濃度とは、シアン化合物の濃度が例えば１００ｍｇ／Ｌ未満であることを意味する。
【０００７】
例えば、特許文献１には、低濃度シアン廃液に水酸化ナトリウムを添加し、ｐＨを１０〜１１に調整しながら次亜塩素酸ナトリウムを加え、シアン化合物を窒素まで分解するアルカリ塩素法が開示されている。しかし、アルカリ塩素法によって中〜高濃度シアン廃液から有価金属を回収しようとすると、使用する薬品が多量に必要であり処理廃液との体積和が大きくなる、反応熱による顕著な発熱を伴う、自体に有害な塩素が発生する、等の問題点がある。
【０００８】
その他、高温高圧下で熱加水分解する方法（例えば特許文献２参照）、オゾンガスの酸化力を利用するオゾン酸化法（例えば特許文献３参照）等が知られている。前者の方法はシアン化合物を十分に分解できず、後者の方法は高コストであるという問題点がある。
【先行技術文献】
【特許文献】
【０００９】
【特許文献１】特開昭５０−１１８９６２号公報
【特許文献２】特開平１−１９４９９７号公報
【特許文献３】特開２００６−３４１２２９号公報
【発明の概要】
【発明が解決しようとする課題】
【００１０】
したがって本発明の目的は、例えば中〜高濃度シアン廃液を低コストかつ簡単に処理することができ、かつ、廃液に残存する貴金属、希土類元素、その他の金属類等の所謂有価金属を、炉を腐食させることなく十分に回収可能な金属回収方法を提供することにある。
【課題を解決するための手段】
【００１１】
本発明者は、シアン化合物、無機炭酸塩および有価金属を含有する廃液の濃縮物を比較的低温で焼成し、シアンをシアンガスとして前記廃液から分離する工程を経ることにより、上記課題を解決できることを見出し、本発明を完成した。
【００１２】
すなわち本発明は、以下の通りである。
１．シアン化合物、無機炭酸塩および有価金属を含有する廃液の濃縮物を４００〜６５０℃で焼成し、シアンをシアンガスとして前記廃液の濃縮物から分離した後に焼成残渣から有価金属を回収する工程を含む有価金属回収方法。
２．有価金属を液相回収する工程を含む前記１に記載の有価金属回収方法。
３．前記無機炭酸塩は炭酸アルカリ金属塩および／または炭酸アルカリ土類金属塩である前記１または２に記載の有価金属回収方法。
４．前記シアン化合物の濃度および無機炭酸塩の炭酸イオン換算濃度が、前記廃液の濃縮物中で夫々２〜２００ｇ／ｋｇ、２０ｇ／ｋｇ以上であって１０００ｇ／ｋｇ未満である前記１〜３のいずれか１項に記載の有価金属回収方法。
【発明の効果】
【００１３】
本発明では、シアン化合物、無機炭酸塩および有価金属を含有する廃液の濃縮物を４００〜６５０℃という比較的低温で焼成することにより、シアン化合物がシアンガスとして分離されるとともに、熱溶融性塩である無機炭酸塩が炉内で溶融せず、炉を腐食させることがない。またアルカリヒュームの発生も防止され、安全性が高まる。さらに焼成温度が低いことにより、低コストが達成される。シアン化合物が分離された焼成残渣は、毒性が低く、その後の金属回収が容易となる。また、分離されたシアンガスをさらに燃焼する形態によれば、シアンガスを水、二酸化炭素および窒素に分解でき、排ガスの更なる処理が容易となる。
【図面の簡単な説明】
【００１４】
【図１】本発明の好ましい形態を説明するための工程図である。
【発明を実施するための形態】
【００１５】
以下、本発明をさらに詳しく説明する。
【００１６】
本発明で使用される廃液は、シアン化合物、無機炭酸塩および有価金属を含有するものであり、該廃液は、貴金属である金（Ａｕ）、銀（Ａｇ）、白金（Ｐｔ）、パラジウム（Ｐｄ）、ロジウム（Ｒｈ）、イリジウム（Ｉｒ）及びルテニウム（Ｒｕ）、希土類金属であるスカンジウム（Ｓｃ）、イットリウム（Ｙ）、ランタン（Ｌａ）、セリウム（Ｃｅ）、プラセオジウム（Ｐｒ）、ネオジム（Ｎｄ）、プロメチウム（Ｐｍ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム(Ｅｒ)、ツリウム（Ｔｍ）、イッテルビウム（Ｙｂ）及びルテチウム（Ｌｕ）、その他金属類であるスズ（Ｓｎ）、鉛（Ｐｂ）、亜鉛（Ｚｎ）、銅（Ｃｕ）、ニッケル（Ｎｉ）、コバルト（Ｃｏ）、タリウム（ＴＩ）、インジウム（Ｉｎ）、ガリウム（Ｇａ）等の有価金属を含む廃液が挙げられ、特に貴金属を含有する廃液、最適には金を含有する廃液である。
【００１７】
例えば貴金属を用いた電解めっき法や無電解めっき法におけるめっき液を由来とするものが挙げられる。例えばＡｕ−Ｎｉ系、Ｐｄ−Ｎｉ系、Ａｕ−Ｐｄ−Ｎｉ系等の公知のめっき液がある。
【００１８】
なお本発明における廃液は当該形態に限定されるものではなく、例えば、貴金属回収業、表面処理業、電気・電子部品製造業、医薬品・農薬製造業等により発生するシアン廃液が挙げられるが、以下は、金を含有するめっき液の廃液（以下、金めっき廃液という）を例にとり説明する。
【００１９】
金めっき廃液におけるシアン化合物の濃度は、一般的に中〜高濃度であり、前述のように従来の炉内噴霧法を採用して金めっき廃液を処理すると、高温加熱を必要とするため高コストであったり、溶融した無機炭酸塩（熱溶融性塩）の付着により炉を破損させたり、金の回収が不可となる等の問題点があった。
【００２０】
なお、金めっき廃液中の無機炭酸塩は、めっき液に適宜添加される添加剤を由来とする；電気めっきの作業時にＣＮの一部が陽極酸化され炭酸イオンに分解される；空気中の二酸化炭素が吸収され、炭酸イオンがビルドアップする；等の理由により存在し、その濃度は例えば炭酸イオンとして１〜１００ｇ／Ｌである。
【００２１】
そこで本発明では、シアン化合物、無機炭酸塩および有価金属を含有する廃液の濃縮物を４００〜６５０℃という比較的低温で焼成し、シアン化合物をシアンガスとして分離する工程を経ることにより、前記課題を解決したものである。
【００２２】
まず、本発明では、シアン化合物、無機炭酸塩および有価金属を含有する廃液の濃縮物を調製する。該廃液を濃縮する方法としては、例えば、１００〜１１０℃で蒸発乾燥させる方法、蒸発皿で加熱、自然風乾する方法が挙げられる。これら各種手段によって廃液を粉末状や塊状などの固形物になるまで濃縮すれば、その後の処理操作が容易となるため好ましい。
【００２３】
本発明では、廃液濃縮物中のシアン化合物の濃度が２ｇ／ｋｇ以上であってもシアン化合物をシアンガスとして効率的に分離することが可能であり、２〜２００ｇ／ｋｇで好ましく、より好ましくは５〜２００ｇ／ｋｇで実施できる。
【００２４】
また、無機炭酸塩は、炭酸アルカリ金属塩および／または炭酸アルカリ土類金属塩を含む廃液濃縮物で好ましく実施でき、より好ましくは融点が７００〜１０００℃である炭酸アルカリ金属塩を含む廃液濃縮物で実施される。
【００２５】
廃液濃縮物中の無機炭酸塩は、炭酸イオン換算の濃度が、２０ｇ／ｋｇ以上の高濃度であってもシアン化合物をシアンガスとして効率的に分離することが可能であり、２０ｇ／ｋｇ以上であって１０００ｇ／ｋｇ未満の範囲で好ましく実施できる。
【００２６】
また、廃液濃縮物中の有価金属の濃度は１０００ｍｇ／ｋｇ以下の中濃度以下であってもシアン化合物をシアンガスとして効率的に分離し有価金属を効率よく回収することが可能であり、１０ｍｇ／ｋｇ以上で好ましく実施できる。
【００２７】
次に、濃縮物を４００〜６５０℃で焼成する。焼成は、密閉条件、大気圧下または加圧下または減圧下（例えば−６０〜−１０Ｐａ下）で行うことができる。昇温速度は、例えば１〜１０℃／分であり、好ましくは１〜５℃／分である。焼成の高温保持時間は例えば３０〜１２０分である。
【００２８】
この焼成により廃液中に含まれる有機物が燃焼して二酸化炭素と水を発生する。シアン化合物はこの二酸化炭素や水と反応し、例えば次の反応式（１）によりシアンガスとして分離される。また、金などの有価金属とシアンとの錯体を形成している場合は、その一部または全部が熱分解により有価金属とシアンガスに分解し分離される。
【００２９】
金などの有価金属とシアンとが錯体を形成している場合は、低温では分解が困難なため、４００℃未満では金などの有価金属とシアンとの錯体は分解せずに、シアンガスとして分離することが困難である。６５０℃を超える場合は、炭酸アルカリ金属塩が溶融し炉内に付着し炉を破損させること、有価金属を回収できない、等の問題点がある。
【００３０】
本発明におけるシアンガスとしての分離とは、既述のシアン化合物の分解により生成したシアンガスの廃液濃縮物からの放出による分離、あるいは生成したシアンガスの熱分解又は燃焼による二酸化炭素及び窒素としての廃液濃縮物からの放出による分離を含む。
【００３１】
２ＮａＣＮ＋ＣＯ２＋Ｈ２Ｏ→Ｎａ２ＣＯ３＋２ＨＣＮ  ↑      （１）
【００３２】
一般的に、シアンの分解は約６００〜８５０℃で開始されるが、本発明では比較的低い温度で濃縮物を焼成することにより、シアンガスを生成せしめ、濃縮物からシアン化合物を除去することができる。
【００３３】
上記反応式（１）において、金めっき廃液に通常含まれるＮａＣＮやＫＣＮは、光、熱、湿気、ＣＯ２により容易に反応しＨＣＮを生成する。前記の焼成温度範囲において、これらの反応が促進され、ＨＣＮの生成が増大する。
【００３４】
続いて本発明では、シアンをシアンガスとして前記廃液の濃縮物から分離した後に、無機炭酸塩が熱溶融による硬い焼結ではなく、柔らかでポーラス状の焼成残渣から有価金属を液相回収する。この際、焼成残渣は無機炭酸塩が熱溶融による焼結が無く細かい粉末状態となっているため、無機炭酸塩の水への溶解性が高く通液性に優れており、無機炭酸塩を水洗除去した後の残渣からの有価金属の液相回収に適切である。有価金属の液相回収方法としては、例えば、王水溶解し、還元剤で還元する方法が挙げられる。
【００３５】
なお、分離された排ガス１０６中のシアンガスは、アルカリで捕集し、公知のアルカリ塩素法・オゾン・電解法などの酸化分解法、または８００℃以上の高温で燃焼させ処理することができる。本発明では、前述の４００〜６５０℃での焼成する工程の後シアンガスを完全に燃焼させる為に８００℃以上の高温で燃焼する工程を更に含むことが好ましい。
【００３６】
燃焼温度は、例えば、好ましくは８００〜９５０℃である。昇温速度は、例えば、好ましくは１℃／分〜１０℃／分であり、より好ましくは１℃／分〜５℃／分である。燃焼時間は、例えば、好ましくは指定温度に達してから３０〜１２０分である。この工程により、シアンガスは例えば下記反応式（２）によって水、二酸化炭素および窒素に分解され、排ガスの更なる処理が容易となる。
【００３７】
４ＨＣＮ＋５Ｏ２→２Ｈ２Ｏ＋４ＣＯ２＋２Ｎ２      （２）
【００３８】
図１は、本発明の好ましい形態を説明するための工程図である。図１において、金めっき廃液１００は、蒸発乾燥され、濃縮物１０１が得られる。得られた濃縮物１０１は、４００〜６５０℃で焼成され、焼成残渣１０２とシアンガス１０３とに分離される。
【００３９】
焼成残渣１０２は、水洗され、水洗残渣と廃アルカリ１０５とに分離される。このときの水洗は、水洗浴に焼成残渣１０２の５〜１０質量倍程度の、水、好ましくは温水を入れ、両者を攪拌する等の方法により行われる。
【００４０】
得られた水洗残渣１０４は、必要に応じて５００〜８００℃で１〜４時間焼成後、上記で例示したような方法により、金が回収される。廃アルカリ１０５は、シアン化合物濃度が低濃度となっているため、従来の例えばアルカリ塩素法により無害化することができる。
【００４１】
一方、シアンガス１０３は、燃焼炉に導入され、前記のように燃焼され、排ガス１０６となる。排ガス１０６は、苛性アルカリ水による飽和水蒸気型急冷塔または完全蒸発型急冷塔で冷却し、電気集塵機で集塵する方法等により無害化され、大気中に放出される。
【実施例】
【００４２】
以下、本発明を実施例によりさらに説明するが、本発明は下記例に制限されるものではない。
【００４３】
［実施例１］
下記組成を有する金めっき廃液を準備した。下記表１に金めっき廃液中の組成の測定結果を示す。
【００４４】
【表１】
2014214333.tif 000003
【００４５】
前記金めっき廃液を、図１に示す工程により処理した。まず、金めっき廃液１００を、装置として回転円盤式蒸発濃縮装置を用い、１１０℃で蒸発乾燥させ、濃縮物１０１を得た。濃縮物１０１について、定量分析を行なった。その結果を下記表２に示す。
【００４６】
【表２】
2014214333.tif 000004
【００４７】
続いて、前記濃縮物１０１の１０ｋｇを矩形の焼成用容器中に厚さ１０ｃｍとして入れ、焼成炉に導入し、５００℃で焼成した。焼成は、減圧下で行い、昇温速度は３℃／分、焼成時間は５００℃に達してから３０分とした。得られた焼成残渣１０２について、定量分析を行なった。その結果を下記表３に示す。
【００４８】
次に、得られた焼成残渣１０２から２００ｇを採取し、１リットルの水とともに水洗浴に入れ、両者を攪拌することにより水洗を行なった。不溶分として得られた水洗残渣１０４について６００℃、減圧下（−１０Ｐａ）にて高温保持時間１時間にて焼成後、定量分析を行なった。その結果を下記表４に示す。
【００４９】
続いて、得られた水洗残渣１０４に対して、王水溶解し、還元剤で還元する方法により、９ｍｇの金を液相回収した。なお、金以外のその他の有価金属についても、必要に応じて常法により回収が可能となる。
【００５０】
また、廃アルカリ１０５についても定量分析を行なった。その結果を下記表５に示す。なお下記表５において、Ｔ−ＣＮは廃アルカリ１０５中の錯体シアン化合物と遊離シアン化合物のＣＮ量の合計を示している。
【００５１】
［実施例２］
焼成条件以外は、水洗前まで実施例１と同様に実施した。焼成は、４００℃減圧下で行い、昇温速度は３℃／分、焼成時間は４００℃に達してから１２０分とした。得られた焼成残渣１０２について、定量分析を行なった。その結果を表３に示す。
【００５２】
［実施例３］
焼成条件以外は、水洗前まで実施例１と同様に実施した。焼成は、６５０℃減圧下で行い、昇温速度は３℃／分、焼成時間は６５０℃に達してから６０分とした。得られた焼成残渣１０２について、定量分析を行なった。その結果を表３に示す。
【００５３】
【表３】
2014214333.tif 000005
【００５４】
【表４】
2014214333.tif 000006
【００５５】
【表５】
2014214333.tif 000007
【００５６】
［比較例］
前記実施例１で使用した金めっき廃液の濃縮物１０１を焼成炉に導入し、８００℃で焼成した。焼成は、減圧下で行い、昇温速度は３℃／分、焼成時間は８００℃に達してから３０分とした。
【００５７】
その結果、炭酸アルカリ金属塩が溶融し炉の壁面にガラス状に付着し、炉を腐食させてしまうことが確認された。
【００５８】
なお上記実施例では、金の回収方法について説明したが、その他の貴金属、希土類元素等の所謂有価金属も回収可能であることは勿論である。
【図１】
2014214333.tif 000008